(57)【特許請求の範囲】
【請求項１】
第一層と、
その材質が上記第一層の材質とは異なる第二層と、
接着剤から形成されており、上記第一層と上記第二層との間に位置する接着層と
を備えており、
上記接着剤の基材ポリマーが、ポリアミン化合物を含有する硬化剤によってビスフェノールＡ型エポキシ樹脂が硬化されて得られる二液硬化型エポキシ樹脂であり、
上記接着剤の、下記の（１）から（６）のステップで測定されたゲル分率が、４５％以７６％以下であるゴルフボール。
（１）主剤と硬化剤とを混合して得た直後の接着剤を、ＰＢ−１３７Ｔリン酸亜鉛処理鋼板（サイズ：１５０ｍｍ×７０ｍｍ、厚み：０．８ｍｍ）に塗布するステップ
（２）この鋼板を、４０℃の環境下に２４時間保持し、接着剤からなる塗膜を形成して、鋼板と塗膜とから試験片を得るステップ
（３）この試験片の質量を測定し、この測定値から鋼板の質量を減じることで、塗膜の質量Ｍ１を算出するステップ
（４）この試験片をアセトンに浸漬して２４時間静置した後、この試験片を１０５℃の環境下に１時間保持し、さらにこの試験片を２３℃まで冷却するステップ
（５）この試験片の質量を測定し、この測定値から鋼板の質量を減じることで、塗膜の質量Ｍ２を算出するステップ
（６）下記の数式によってゲル分率を算出するステップ
Ｇ ＝ （Ｍ２ ／ Ｍ１） ・ １００
【請求項２】
上記接着剤における上記ビスフェノールＡ型エポキシ樹脂のエポキシ当量と上記硬化剤のアミン活性水素当量との比が、２．０／１．０以上１３．０／１．０以下である請求項１に記載のゴルフボール。
【請求項３】
上記硬化剤のアミン活性水素当量が１００ｇ／ｅｑ以上８００ｇ／ｅｑ以下である請求項２に記載のゴルフボール。
【請求項４】
上記接着剤の揮発分が水を含んでおり、揮発分の全量に対する水の量の比率が９０質量％以上である請求項１から３のいずれかに記載のゴルフボール。
【請求項５】
上記第一層と上記第二層との、下記の（１）から（３）のステップで測定された接着強度が、２０Ｎ以上である請求項１から４のいずれかに記載のゴルフボール。
（１）ゴルフボールから第一層、接着層及び第二層からなる試験片（サイズ：１０ｍｍ×５０ｍｍ）を切り出すステップ
（２）この試験片の先端近傍にて、第一層を第一チャックに固定し、第二層を第二チャックに固定するステップ
（３）第一チャックに対して第二チャックを、引張り速度が５０ｍｍ／ｍｉｎである条件で相対的に移動させ、第二層から第一層を剥離させて、この剥離のときの力を、島津製作所の「オートグラフＡＧ−ＩＳ」にて測定するステップ
【請求項６】
上記第一層が樹脂組成物からなり、この樹脂組成物の基材ポリマーの主成分がアイオノマー樹脂、ポリウレタン、スチレンブロック含有エラストマー及びポリアミドからなる群から選択された１又は２以上であり、
上記第二層が樹脂組成物からなり、この樹脂組成物の基材ポリマーの主成分がアイオノマー樹脂、ポリウレタン、スチレンブロック含有エラストマー及びポリアミドからなる群から選択された１又は２以上であり、
上記第一層の基材ポリマーの主成分が、上記第二層の基材ポリマーの主成分と異なっている請求項１から５のいずれかに記載のゴルフボール。
【請求項７】
複数の層を備えた本体と、この本体の外側に位置するペイント層とを備えており、
上記本体の最も外側の層が上記第二層であり、
上記第二層の基材ポリマーの主成分がポリウレタンであり、
上記第二層が、４８以下であるショアＤ硬度と、０．６ｍｍ以下である厚みとを有する請求項６に記載のゴルフボール。
【発明の詳細な説明】
【技術分野】
【０００１】
本発明は、ゴルフボールに関する。詳細には、本発明は、第一層と、第二層と、この第一層と第二層との間に位置する接着層とを備えたゴルフボールに関する。
【背景技術】
【０００２】
ゴルファーは、ゴルフボールのスピン性能を重視する。バックスピンの速度が大きいと、ランが小さい。ゴルファーにとって、バックスピンのかかりやすいゴルフボールは、目標地点に静止させやすい。サイドスピンの速度が大きいと、ゴルフボールは曲がりやすい。ゴルファーにとって、サイドスピンのかかりやすいゴルフボールは、意図的に曲げやすい。スピン性能に優れたゴルフボールは、コントロール性能に優れている。上級ゴルファーは、特にショートアイアンでのショットにおけるコントロール性能を重視する。
【０００３】
ゴルファーにとって、ゴルフボールの耐久性も重要である。繰り返しの打撃によっても破損しないゴルフボールが、望まれている。さらに、ショートアイアンでショットされたときにカバーに傷及びシワが生じにくいゴルフボールが、望まれている。
【０００４】
コントロール性能の観点から、種々の構造のゴルフボールが提案されている。特開平１１−１３７７２５号公報には、アイオノマー樹脂からなる内側カバーと、熱可塑性エラストマーからなる外側カバーとを備えたゴルフボールが開示されている。特開２００１−５４５８８公報には、４５から６１であるショアＤ硬度を有する内側カバーと、３５から５５であるショアＤ硬度を有する外側カバーとを備えたゴルフボールが開示されている。特開２００６−３４７４５公報には、アイオノマー樹脂からなる中間層と、熱可塑性ポリウレタンエラストマーからなるカバーとを備えたゴルフボールが開示されている。特開２００６−２８９０５９公報には、スチレンブロック含有熱可塑性エラストマーを含む中間層と、アイオノマー樹脂からなるカバーとを備えたゴルフボールが開示されている。
【０００５】
中間層（つまり内側カバー）とカバーとを備えたゴルフボールにおいて、この中間層とカバーとの不十分な密着は、ゴルフボールの破損を招く。不十分な密着は、カバーの傷及びシワも招く。不十分な密着はさらに、ゴルフクラブで打撃されたときのエネルギー伝達のロスを招く。このロスは、ゴルフボールの反発性能を阻害する。
【０００６】
上記４件の公報に開示されたゴルフボールでは、中間層とカバーとの間に接着層が存在する。特開平１１−１３７７２５号公報に開示されたゴルフボールは、オレフィン系化合物とグリシジルメタクリレートとの共重合体からなる接着層を有する。特開２００１−５４５８８公報に開示されたゴルフボールは、ポリウレタン又は塩素化ポリオレフィンからなる接着層を有する。特開２００６−３４７４５公報に開示されたゴルフボールは、二液硬化型エポキシ樹脂からなる接着層を有する。特開２００６−２８９０５９公報に開示されたゴルフボールは、カルボキシル基含有ポリウレタンとポリカルボジイミドとの反応生成物からなる接着層を有する。
【先行技術文献】
【特許文献】
【０００７】
【特許文献１】特開平１１−１３７７２５号公報
【特許文献２】特開２００１−５４５８８公報
【特許文献３】特開２００６−３４７４５公報
【特許文献４】特開２００６−２８９０５９公報
【発明の概要】
【発明が解決しようとする課題】
【０００８】
従来のゴルフボールにおける、中間層とカバーとの密着性は、不十分である。コントロール性能を付与する目的で軟質なカバーが用いられたゴルフボールでは、この密着性が特に不十分である。
【０００９】
本発明の目的は、第一層と第二層との密着性に優れたゴルフボールの提供にある。
【課題を解決するための手段】
【００１０】
本発明に係るゴルフボールは、
（１）第一層、
（２）その材質が上記第一層の材質とは異なる第二層、及び
（３）接着剤から形成されており、上記第一層と上記第二層との間に位置する接着層
を備える。接着剤の基材ポリマーは、ポリアミン化合物を含有する硬化剤によってビスフェノールＡ型エポキシ樹脂が硬化されて得られる二液硬化型エポキシ樹脂である。この接着剤のゲル分率は、４０％以上８０％以下である。
【００１１】
好ましくは、接着剤におけるビスフェノールＡ型エポキシ樹脂のエポキシ当量と硬化剤のアミン活性水素当量との比は、２．０／１．０以上１３．０／１．０以下である。好ましくは、硬化剤のアミン活性水素当量は、１００ｇ／ｅｑ以上８００ｇ／ｅｑ以下である。
【００１２】
接着剤の揮発分が水を含んでもよい。好ましくは、揮発分の全量に対する水の量の比率は、９０質量％以上である。
【００１３】
好ましくは、第一層と第二層との接着強度は、２０Ｎ以上である。
【００１４】
第一層は、樹脂組成物から成形されうる。好ましくは、この樹脂組成物の基材ポリマーの主成分は、アイオノマー樹脂、ポリウレタン、スチレンブロック含有エラストマー及びポリアミドからなる群から選択された１又は２以上である。第二層は、樹脂組成物から成形されうる。好ましくは、この樹脂組成物の基材ポリマーの主成分は、アイオノマー樹脂、ポリウレタン、スチレンブロック含有エラストマー及びポリアミドからなる群から選択された１又は２以上である。第一層の基材ポリマーの主成分は、上記第二層の基材ポリマーの主成分と異なる。
【００１５】
ゴルフボールは、複数の層を備えた本体と、この本体の外側に位置するペイント層とを備え得る。この本体の最も外側の層は、前述の第二層である。好ましくは、第二層の基材ポリマーの主成分は、ポリウレタンである。好ましくは、第二層は、４８以下であるショアＤ硬度と、０．６ｍｍ以下である厚みとを有する。
【発明の効果】
【００１６】
本発明に係るゴルフボールは、ゲル分率が４０％以上８０％以下である接着剤からなる接着層を備えている。この接着層は、第一層と第二層との密着性を高める。このゴルフボールは、耐久性及び反発性能に優れる。
【図面の簡単な説明】
【００１７】
【図１】図１は、本発明の一実施形態に係るゴルフボールが示された一部切り欠き断面図である。
【発明を実施するための形態】
【００１８】
以下、適宜図面が参照されつつ、好ましい実施形態に基づいて本発明が詳細に説明される。
【００１９】
図１に示されたゴルフボール２は、球状のコア４と、このコア４を覆う接着層６と、この接着層６を覆うカバー８とを備えている。このコア４は、球状のセンター１０と、このセンター１０を覆う中間層１２とを備えている。カバー８の表面には、多数のディンプル１４が形成されている。カバー８の表面のうちディンプル１４以外の部分は、ランド１６である。このゴルフボール２は、カバー８の外側にペイント層及びマーク層を備えているが、これらの層の図示は省略されている。コア４、接着層６及びカバー８により、本体が構成される。カバー８は、本体の最も外側の層である。ゴルフボール２が、センター１０と中間層１２との間に、樹脂組成物又はゴム組成物からなる他の層を有してもよい。
【００２０】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が達成されるとの観点から、質量は４４ｇ以上が好ましく、４５．００ｇ以上がより好ましい。ＵＳＧＡの規格が満たされるとの観点から、質量は４５．９３ｇ以下が好ましい。
【００２１】
センター１０は、ゴム組成物が架橋されることで得られる。好ましい基材ゴムとして、ポリブタジエン、ポリイソプレン、スチレン−ブタジエン共重合体、エチレン−プロピレン−ジエン共重合体及び天然ゴムが挙げられる。反発性能の観点から、ポリブタジエンが好ましい。ポリブタジエンと他のゴムとが併用される場合は、ポリブタジエンが主成分とされることが好ましい。具体的には、基材ゴム全量に対するポリブタジエンの量の比率は、５０質量％以上が好ましく、８０質量％以上が特に好ましい。シス−１，４結合の比率が４０％以上であるポリブタジエンが好ましく、この比率が８０％以上であるポリブタジエンが特に好ましい。
【００２２】
センター１０のゴム組成物は、共架橋剤を含んでいる。反発性能の観点から好ましい共架橋剤は、炭素数が２から８であるα，β−不飽和カルボン酸の、１価又は２価の金属塩である。好ましい共架橋剤の具体例としては、アクリル酸亜鉛、アクリル酸マグネシウム、メタクリル酸亜鉛及びメタクリル酸マグネシウムが挙げられる。高い反発性能が達成されるという理由から、アクリル酸亜鉛及びメタクリル酸亜鉛が特に好ましい。
【００２３】
ゴルフボール２の反発性能の観点から、共架橋剤の量は、基材ゴム１００質量部に対して１０質量部以上が好ましく、１５質量部以上がより好ましい。ソフトな打球感の観点から、この量は５０質量部以下が好ましく、４５質量部以下がより好ましい。
【００２４】
好ましくは、センター１０のゴム組成物は、共架橋剤と共に有機過酸化物を含む。有機過酸化物は、架橋開始剤として機能する。有機過酸化物は、ゴルフボール２の反発性能を高める。好適な有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが例示される。特に汎用性の高い有機過酸化物は、ジクミルパーオキサイドである。
【００２５】
ゴルフボール２の反発性能の観点から、有機過酸化物の量は、基材ゴム１００質量部に対して０．１質量部以上が好ましく、０．３質量部以上がより好ましく、０．５質量部以上が特に好ましい。ソフトな打球感の観点から、この量は３．０質量部以下が好ましく、２．５質量部以下がより好ましく、２．０質量部以下が特に好ましい。
【００２６】
好ましくは、センター１０のゴム組成物は、有機硫黄化合物を含む。好ましい有機硫黄化合物としては、ジフェニルジスルフィド、ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド、ビス（４−シアノフェニル）ジスルフィドのようなモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィドのようなジ置換体；ビス（２，４，６−トリクロロフェニル）ジスルフィド、ビス（２−シアノ−４−クロロ−６−ブロモフェニル）ジスルフィドのようなトリ置換体；ビス（２，３，５，６−テトラクロロフェニル）ジスルフィドのようなテトラ置換体；及びビス（２，３，４，５，６−ペンタクロロフェニル）ジスルフィド、ビス（２，３，４，５，６−ペンタブロモフェニル）ジスルフィドのようなペンタ置換体が例示される。有機硫黄化合物は、反発性能に寄与する。特に好ましい有機硫黄化合物は、ジフェニルジスルフィド及びビス（ペンタブロモフェニル）ジスルフィドである。
【００２７】
ゴルフボール２の反発性能の観点から、機硫黄化合物の量は、基材ゴム１００質量部に対して０．１質量部以上が好ましく、０．２質量部以上がより好ましく、０．３質量部以上が特に好ましい。ソフトな打球感の観点から、この量は２．０質量部以下が好ましく、１．５質量部以下がより好ましく、１．０質量部以下が特に好ましい。
【００２８】
比重調整等の目的で、センター１０のゴム組成物が充填剤を含んでもよい。好適な充填剤として、酸化亜鉛、硫酸バリウム、炭酸カルシウム及び炭酸マグネシウムが例示される。このゴム組成物が、充填剤として、高比重金属からなる粉末を含んでもよい。高比重金属の具体例として、タングステン及びモリブデンが例示される。充填剤の量は、センター１０の意図した比重が達成されるように適宜決定される。特に好ましい充填剤は、酸化亜鉛である。酸化亜鉛は、比重調整としての役割のみならず、架橋助剤としての役割をも果たす。センター１０のゴム組成物に、硫黄、老化防止剤、着色剤、可塑剤、分散剤等の各種添加剤が、必要に応じて適量配合される。センター１０に、架橋ゴム粉末又は合成樹脂粉末が配合されてもよい。
【００２９】
ゴルフボール２の反発性能の観点から、センター１０の表面硬度は６５以上が好ましく、７５以上がより好ましく、８０以上が特に好ましい。ゴルフボール２の打球感の観点から、この表面硬度は９５以下が好ましく、９０以下がより好ましく、８５以下が特に好ましい。センター１０の表面にＪＩＳ−Ｃ型のスプリング式硬度計が押し付けられることにより、表面硬度が測定される。測定には、この硬度計が取り付けられた自動ゴム硬度測定機（高分子計器社の商品名「Ｐ１」）が用いられる。
【００３０】
センター１０の直径は、２５．０ｍｍ以上４１．５ｍｍ以下が好ましい。センター１０の質量は、２５ｇ以上４２ｇ以下が好ましい。センター１０の架橋温度は、通常は１４０℃以上１８０℃以下である。センター１０の架橋時間は、通常は１０分以上６０分以下である。センター１０が２以上の層から形成されてもよい。センター１０が、その表面にリブを備えてもよい。
【００３１】
中間層１２（第一層）は、樹脂組成物からなる。この樹脂組成物の基材ポリマーは、アイオノマー樹脂である。アイオノマー樹脂は、高弾性である。後述されるように、このゴルフボール２のカバー８は極めて薄い。このゴルフボール２がドライバーで打撃されると、中間層１２が大きく変形する。アイオノマー樹脂が用いられた中間層１２は、ドライバーでのショットにおける飛行性能に寄与する。
【００３２】
好ましいアイオノマー樹脂として、α−オレフィンと炭素数が３以上８以下のα，β−不飽和カルボン酸との二元共重合体が挙げられる。好ましい二元共重合体は、８０質量％以上９０質量％以下のα−オレフィンと、１０質量％以上２０質量％以下のα，β−不飽和カルボン酸とを含む。この二元共重合体は、反発性能に優れる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。好ましい三元共重合体は、７０質量％以上８５質量％以下のα−オレフィンと、５質量％以上３０質量％以下のα，β−不飽和カルボン酸と、１質量％以上２５質量％以下のα，β−不飽和カルボン酸エステルとを含む。この三元共重合体は、反発性能に優れる。この二元共重合体及び三元共重合体において、好ましいα−オレフィンはエチレン及びプロピレンであり、好ましいα，β−不飽和カルボン酸はアクリル酸及びメタクリル酸である。特に好ましいアイオノマー樹脂は、エチレンと、アクリル酸又はメタクリル酸との共重合体である。
【００３３】
この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００３４】
アイオノマー樹脂の具体例としては、三井デュポンポリケミカル社の商品名「ハイミラン１５５５」、「ハイミラン１５５７」、「ハイミラン１６０５」、「ハイミラン１７０６」、「ハイミラン１７０７」、「ハイミラン１８５６」、「ハイミラン１８５５」、「ハイミランＡＭ７３１１」、「ハイミランＡＭ７３１５」、「ハイミランＡＭ７３１７」、「ハイミランＡＭ７３１８」、「ハイミランＭＫ７３２０」及び「ハイミランＭＫ７３２９」；デュポン社の商品名「サーリン６１２０」、「サーリン６３２０」、「サーリン６９１０」、「サーリン７９３０」、「サーリン７９４０」、「サーリン８１４０」、「サーリン８１５０」、「サーリン８９４０」、「サーリン８９４５」、「サーリン９１２０」、「サーリン９１５０」、「サーリン９９１０」、「サーリン９９４５」、「サーリンＡＤ８５４６」、「ＨＰＦ１０００」及び「ＨＰＦ２０００」；並びにエクソンモービル化学社の商品名「ＩＯＴＥＫ７０１０」、「ＩＯＴＥＫ７０３０」、「ＩＯＴＥＫ７５１０」、「ＩＯＴＥＫ７５２０」、「ＩＯＴＥＫ８０００」及び「ＩＯＴＥＫ８０３０」が挙げられる。２種以上のアイオノマー樹脂が併用されてもよい。
【００３５】
中間層１２の樹脂組成物が、アイオノマー樹脂に代えて、又はアイオノマー樹脂と共に、他の樹脂を含んでもよい。他の樹脂としては、スチレンブロック含有熱可塑性エラストマー、ポリアミド及びポリウレタンが例示される。アイオノマー樹脂と他の樹脂とが併用される場合は、飛行性能の観点から、アイオノマー樹脂が基材ポリマーの主成分とされることが好ましい。基材ポリマー全量に対するアイオノマー樹脂の量の比率は５０質量％以上が好ましく、７０質量％以上がより好ましく、８５％以上が特に好ましい。
【００３６】
アイオノマー樹脂以外の、中間層１２に適した樹脂は、スチレンブロック含有熱可塑性エラストマーである。スチレンブロック含有熱可塑性エラストマーは、ハードセグメントとしてのポリスチレンブロックと、ソフトセグメントとを備えている。典型的なソフトセグメントは、ジエンブロックである。ジエンブロックの化合物としては、ブタジエン、イソプレン、１，３−ペンタジエン及び２，３−ジメチル−１，３−ブタジエンが例示される。ブタジエン及びイソプレンが好ましい。２以上の化合物が併用されてもよい。
【００３７】
スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００３８】
ゴルフボール２の反発性能の観点から、スチレンブロック含有熱可塑性エラストマーにおけるスチレン成分の含有率は１０質量％以上が好ましく、１２質量％以上がより好ましく、１５質量％以上が特に好ましい。ゴルフボール２の打球感の観点から、この含有率は５０質量％以下が好ましく、４７質量％以下がより好ましく、４５質量％以下が特に好ましい。
【００３９】
本発明において、スチレンブロック含有熱可塑性エラストマーには、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、オレフィンとのアロイが含まれる。このアロイ中のオレフィン成分は、他の基材ポリマーとの相溶性向上に寄与すると推測される。このアロイが用いられることにより、ゴルフボール２の反発性能が向上する。好ましくは、炭素数が２以上１０以下のオレフィンが用いられる。好適なオレフィンとしては、エチレン、プロピレン、ブテン及びペンテンが例示される。エチレン及びプロピレンが特に好ましい。
【００４０】
ポリマーアロイの具体例としては、三菱化学社の商品名「ラバロンＴ３２２１Ｃ」、「ラバロンＴ３３３９Ｃ」、「ラバロンＳＪ４４００Ｎ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。スチレンブロック含有熱可塑性エラストマーの他の具体例としては、ダイセル化学工業社の商品名「エポフレンドＡ１０１０」及びクラレ社の商品名「セプトンＨＧ−２５２」が挙げられる。
【００４１】
中間層１２の樹脂組成物に、比重調整等の目的で充填剤が配合されてもよい。好適な充填剤として、酸化亜鉛、硫酸バリウム、炭酸カルシウム及び炭酸マグネシウムが例示される。充填剤として、高比重金属からなる粉末が配合されてもよい。高比重金属の具体例として、タングステン及びモリブデンが挙げられる。充填剤の配合量は、中間層１２の意図した比重が達成されるように適宜決定される。中間層１２に、着色剤、架橋ゴム粉末又は合成樹脂粉末が配合されてもよい。
【００４２】
ドライバーでのショットにおける飛行性能の観点から、中間層１２の硬度Ｈｍは５５以上が好ましく、５８以上がより好ましく、６０以上が特に好ましい。打球感の観点から、この硬度Ｈｍは７２以下が好ましく、７０以下がより好ましく、６８以下が特に好ましい。
【００４３】
本発明では、「ＡＳＴＭ−Ｄ  ２２４０−６８」の規定に準拠して、中間層１２の硬度Ｈｍ及びカバー８の硬度Ｈｃが測定される。測定には、ショアＤ型のスプリング式硬度計が取り付けられた自動ゴム硬度測定機（高分子計器社の商品名「Ｐ１」）が用いられる。測定には、熱プレスで成形された、中間層１２（又はカバー８）と同一の材料からなる、厚みが約２ｍｍであるシートが用いられる。測定に先立ち、シートは２３℃の温度下に２週間保管される。測定時には、３枚のシートが重ね合わされる。
【００４４】
ドライバーでのショットにおける飛行性能の観点から、中間層１２の厚みＴｍは、０．３ｍｍ以上が好ましく、０．５ｍｍ以上がより好ましく、０．７ｍｍ以上が特に好ましい。打球感の観点から、厚みＴｍは２．５ｍｍ以下が好ましく、２．０ｍｍ以下がより好ましい。厚みＴｍは、ランド１６の直下において測定される。
【００４５】
中間層１２の、接着層６又はカバー８との密着の観点から、中間層１２の表面に処理が施され、その粗度が高められることが好ましい。処理の具体例としては、ブラッシング、研磨等が挙げられる。
【００４６】
カバー８（第二層）は、樹脂組成物からなる。この樹脂組成物の基材ポリマーは、熱可塑性ポリウレタンエラストマーである。熱可塑性ポリウレタンエラストマーは、軟質である。熱可塑性ポリウレタンエラストマーからなるカバー８を備えたゴルフボール２がショートアイアンで打撃されたときのスピン速度は、大きい。熱可塑性ポリウレタンエラストマーからなるカバー８は、ショートアイアンでのショットにおけるコントロール性能に寄与する。熱可塑性ポリウレタンエラストマーは、カバー８の耐擦傷性能にも寄与する。
【００４７】
熱可塑性ポリウレタンエラストマーは、ハードセグメントとしてのポリウレタン成分と、ソフトセグメントとしてのポリエステル成分又はポリエーテル成分とを含む。ポリウレタン成分の硬化剤としては、脂環式ジイソシアネート、芳香族ジイソシアネート及び脂肪族ジイソシアネートが例示される。
【００４８】
脂環式ジイソシアネートとしては、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。芳香族ジイソシアネートとしては、４，４’−ジフェニルメタンジイソシアネート（ＭＤＩ）及びトルエンジイソシアネート（ＴＤＩ）が例示される。脂肪族ジイソシアネートとしては、ヘキサメチレンジイソシアネート（ＨＤＩ）が例示される。２種以上のジイソシアネートが併用されてもよい。
【００４９】
好ましい硬化剤は、脂環式ジイソシアネートである。脂環式ジイソシアネートは主鎖に二重結合を有さないので、カバー８の黄変が抑制される。しかも、脂環式ジイソシアネートは強度に優れるので、カバー８の傷つきが抑制される。
【００５０】
熱可塑性ポリウレタンエラストマーの具体例としては、ＢＡＳＦジャパン社の商品名「エラストランＸＮＹ８０Ａ」、「エラストランＸＮＹ８５Ａ」、「エラストランＸＮＹ９０Ａ」、「エラストランＸＮＹ９７Ａ」、「エラストランＸＮＹ５８５」及び「エラストランＸＫＰ０１６Ｎ」；並びに大日精化工業社の商品名「レザミンＰ４５８５ＬＳ」及び「レザミンＰＳ６２４９０」が挙げられる。カバー８の小さな硬度が達成されうるとの観点から、「エラストランＸＮＹ８０Ａ」、「エラストランＸＮＹ８５Ａ」及び「エラストランＸＮＹ９０Ａ」が特に好ましい。
【００５１】
カバー８の樹脂組成物が、熱可塑性ポリウレタンエラストマーに代えて、又は熱可塑性ポリウレタンエラストマーと共に、他の樹脂を含んでもよい。他の樹脂としては、熱硬化性ポリウレタン、スチレンブロック含有熱可塑性エラストマー、ポリアミド及びアイオノマー樹脂が例示される。熱可塑性ポリウレタンエラストマーと他の樹脂とが併用される場合は、コントロール性能の観点から、熱可塑性ポリウレタンエラストマーが基材ポリマーの主成分とされる。基材ポリマー全量に対する熱可塑性ポリウレタンエラストマーの量の比率は５０質量％以上が好ましく、７０質量％以上がより好ましく、８５％以上が特に好ましい。
【００５２】
カバー８には、必要に応じ、二酸化チタンのような着色剤、硫酸バリウムのような充填剤、分散剤、酸化防止剤、紫外線吸収剤、光安定剤、蛍光剤、蛍光増白剤等が、適量配合される。比重調整の目的で、カバー８にタングステン、モリブデン等の高比重金属の粉末が配合されてもよい。
【００５３】
カバー８の硬度Ｈｃは、４８以下である。このカバー８は、軟質である。軟質なカバー８が採用されることにより、ショートアイアンでのショットにおける良好なコントロール性能が達成されうる。コントロール性能の観点から、硬度Ｈｃは４７以下が好ましく、３８以下が特に好ましい。ドライバーでのショットにおける飛行性能の観点から、硬度Ｈｃは１５以上が好ましく、２０以上がより好ましく、２６以上が特に好ましい。
【００５４】
後述されるように、接着層６は、カバー８の中間層１２への密着性を高める。この接着層６の効果は、カバー８の硬度Ｈｃと中間層１２の硬度Ｈｍとの差（Ｈｍ−Ｈｃ）が１８以上であるゴルフボール２において、顕著である。この効果は、差（Ｈｍ−Ｈｃ）が２７以上であるゴルフボール２において、特に顕著である。
【００５５】
カバー８の厚みＴｃは、０．６ｍｍ以下が好ましい。前述のように、カバー８は低硬度である。低硬度なカバー８は、ゴルフボール２の反発係数の面では不利である。ドライバーでのショットでは、ゴルフボール２の中間層１２及びセンター１０も大きく変形する。厚みＴｃが０．６ｍｍ以下に設定されることにより、カバー８が低硬度であっても、ドライバーでのショットにおける反発係数にカバー８が大幅な悪影響を与えることがない。中間層１２にアイオノマー樹脂が用いられることで、ドライバーでのショットにおける優れた飛行性能が達成されうる。厚みＴｃは、ランド１６の直下において測定される。
【００５６】
飛行性能の観点から、厚みＴｃは０．５ｍｍ以下がより好ましく、０．４ｍｍ以下が特に好ましい。カバー８の成形容易の観点から、厚みＴｃは０．１ｍｍ以上が好ましく、０．２ｍｍ以上が特に好ましい。後述されるように、接着層６は、カバー８の中間層１２への密着性を高める。この接着層６の効果は、カバー８の厚みＴｃが小さなゴルフボール２いおいて特に顕著である。
【００５７】
このゴルフボール２では、中間層１２（第一層）の材質が、カバー８（第二層）の材質と異なっている。本発明において「材質が異なる」とは、第一層のポリマー組成物が第二層のポリマー組成物と同一ではないことを意味する。典型的には、第一層の基材ポリマーの主成分は、第二層の基材ポリマーの主成分と異なる。
【００５８】
カバー８が中間層１２の上に直接に積層されると、カバー８の材質が中間層１２の材質と異なっていることに起因して、カバー８が中間層１２と堅固には密着しない。本発明に係るゴルフボール２では、中間層１２とカバー８との間に接着層６が存在している。この接着層６は、中間層１２と堅固に密着し、カバー８とも堅固に密着する。この接着層６は、中間層１２とカバー８との密着性を高める。ゴルフボール２は、繰り返し打撃されても破損しにくい。このゴルフボール２がショートアイアンで打撃されても、カバー８に傷及びシワが生じにくい。このゴルフボール２では、ゴルフクラブで打撃されたときのエネルギー伝達のロスが小さい。このゴルフボール２は、反発性能に優れる。
【００５９】
接着層６は、中間層１２の表面に接着剤が塗布され、この接着剤が乾燥することで形成されている。この接着剤の基材ポリマーは、二液硬化型エポキシ樹脂である。この二液硬化型エポキシ樹脂は、ポリアミン化合物を含有する硬化剤によってビスフェノールＡ型エポキシ樹脂が硬化されて得られる。この二液硬化型エポキシ樹脂は、ビスフェノールＡ型エポキシ樹脂が用いられているので、柔軟性、耐薬品性、耐熱性及び強靭性に優れる。
【００６０】
接着剤は、ビスフェノールＡ型エポキシ樹脂及び溶媒を含む主剤と、ポリアミン化合物及び溶媒を含む硬化剤とが混合されることで得られる。主剤及び硬化剤における溶媒として、キシレン及びトルエンのような有機溶媒並びに水があげられる。
【００６１】
ポリアミン化合物の具体例としては、ポリアミドアミン及びその変性物が挙げられる。ポリアミドアミンは、複数のアミノ基と、１個以上のアミド基とを有する。このアミノ基が、エポキシ基と反応し得る。ポリアミドアミンは、重合脂肪酸とポリアミンとの縮合反応によって得られる。典型的な重合脂肪酸は、リノール酸、リノレイン酸等の不飽和脂肪酸を多く含む天然脂肪酸類が触媒存在下で加熱されて合成されることで得られる。不飽和脂肪酸の具体例としては、トール油、大豆油、亜麻仁油及び魚油が挙げられる。ダイマー分が９０質量％以上であり、トリマー分が１０質量％以下であり、且つ水素添加された重合脂肪酸が好ましい。好ましいポリアミンとしては、ポリエチレンジアミン、ポリオキシアルキレンジアミン及びそれらの誘導体が例示される。
【００６２】
この接着剤のゲル分率は、４０％以上である。ゲル分率が４０％以上である接着剤から形成される接着層６は、揮発分が残存しにくいので、ほとんど気泡を含まない。この接着層６は、中間層１２と堅固に密着し、カバー８とも堅固に密着する。この観点から、ゲル分率は４５％以上がより好ましく、５０％以上が特に好ましい。
【００６３】
この接着剤のゲル分率は、８０％以下である。ゲル分率が８０％以下である接着剤は、中間層１２の基材ポリマーと十分に反応し、かつカバー８の基材ポリマーとも十分に反応する。この接着層６は、中間層１２と堅固に密着し、カバー８とも堅固に密着する。この観点から、ゲル分率は７６％以下がより好ましく、７０％以上が特に好ましい。
【００６４】
ゲル分率が４０％以上８０％以下である接着剤から形成された接着層６は、カバー８が薄いゴルフボール２において、特に効果を発揮する。ゲル分率が４０％以上８０％以下である接着剤から形成された接着層６は、カバー８が軟質であるゴルフボール２において、特に効果を発揮する。
【００６５】
ゲル分率の測定では、主剤と硬化剤とが混合された直後に、接着剤がＰＢ−１３７Ｔリン酸亜鉛処理鋼板に塗布される。この鋼板のサイズは、「１５０ｍｍ×７０ｍｍ」である。この鋼板の厚みは、０．８ｍｍである。この鋼板を、４０℃の環境下に２４時間保持し、接着剤からなる塗膜を形成する。鋼板と塗膜とから、試験片が得られる。この試験片の質量を測定し、この測定値から鋼板の質量を減じることで、塗膜の質量Ｍ１を算出する。この試験片をアセトンに浸漬し、２４時間静置する。この試験片を１０５℃の環境下に１時間保持する。この試験片を２３℃まで冷却する。この試験片の質量を測定し、この測定値から鋼板の質量を減じることで、塗膜の質量Ｍ２を算出する。ゲル分率Ｇは、下記の数式によって算出される。
Ｇ ＝ （Ｍ２ ／ Ｍ１） ・ １００
【００６６】
この接着剤におけるビスフェノールＡ型エポキシ樹脂のエポキシ当量と硬化剤のアミン活性水素当量との比は、２．０／１．０以上１３．０／１．０以下が好ましい。この比が２．０／１．０以上である接着剤では、ゲル分率が小さすぎない。従って、接着層６が中間層１２及びカバー８と堅固に密着する。この観点から、この比は２．６／１．０以上がより好ましく、４．０／１．０以上が特に好ましい。この比が１３．０／１．０以下である接着剤では、ゲル分率が大きすぎない。従って、接着層６が中間層１２及びカバー８と堅固に密着する。この観点から、この比は１２．２／１．０以下がより好ましく、１０．０／１．０以下が特に好ましい。
【００６７】
硬化剤のアミン活性水素当量は、１００ｇ／ｅｑ以上８００ｇ／ｅｑ以下が好ましい。この当量が１００ｇ／ｅｑ以上である接着剤では、ゲル分率が大きすぎない。従って、接着層６が中間層１２及びカバー８と堅固に密着する。この観点から、この当量は２００ｇ／ｅｑ以上がより好ましく、３００ｇ／ｅｑ以上が特に好ましい。この当量が８００ｇ／ｅｑ以下である接着剤では、ゲル分率が小さすぎない。従って、接着層６が中間層１２及びカバー８と堅固に密着する。この観点から、この当量は６００ｇ／ｅｑ以下がより好ましく、５００ｇ／ｅｑ以下が特に好ましい。
【００６８】
接着剤は、揮発分として水を含んでいる。揮発分との用語は、水及び有機溶媒の両方を意味する。揮発分の全量に対する水の量の比率Ｐｗは、９０質量％以上が好ましい。この比率Ｐｗが９０％以上である接着剤では、ゲル分率の制御が容易である。この観点から、この比率Ｐｗは９５％以上がより好ましく、９９％以上が特に好ましい。この比率Ｐｗが１００％であってもよい。環境の観点から、揮発分の全量に対する有機溶媒の量の比率Ｐｏは１０％以下が好ましく、５％以下がより好ましく、１％以下が特に好ましい。
【００６９】
接着層６が、着色剤（典型的には二酸化チタン）、酸化防止剤、光安定剤、蛍光増白剤、紫外線吸収剤、ブロッキング防止剤等の添加剤を含んでもよい。添加剤は、主剤に添加されてもよく、硬化剤に添加されてもよい。
【００７０】
前述の通り、接着層６は、接着剤が中間層１２の表面に塗布されることで得られる。スプレーガン方式、静電塗装方式及びディッピング方式により、塗布がなされうる。作業性の観点から、スプレーガン方式による塗布が好ましい。塗布後に溶媒が揮発し、ビスフェノールＡ型エポキシ樹脂とポリアミン化合物とが反応して、接着層６が形成される。
【００７１】
ゴルフボール２の耐久性の観点から、接着層６の厚みは０．００１ｍｍ以上が好ましく、０．００２ｍｍ以上が特に好ましい。厚みは、０．１ｍｍ以下が好ましい。厚みは、ゴルフボール２の断面がマイクロスコープで観察されることで測定される。粗面処理により中間層１２の表面が凹凸を備える場合は、凸部の直上で厚みが測定される。測定は、ディンプル１４の直下を避けて行われる。
【００７２】
第一層と第二層との接着強度は、２０Ｎ以上が好ましい。接着強度が２０Ｎ以上であるゴルフボール２は、耐久性に優れる。この観点から、接着強度は２２．０Ｎ以上がより好ましく、２２．３Ｎ以上が特に好ましい。
【００７３】
接着強度の測定では、ゴルフボール２から第一層、接着層及び第二層からなる試験片が切り出される。この試験片のサイズは、「１０ｍｍ×５０ｍｍ」である。この試験片の先端近傍にて、第二層を第一層から剥離させる。第一層を第一チャックに固定し、第二層を第二チャックに固定する。第一チャックに対して第二チャックを相対的に移動させ、第二層から第一層を剥離させる。この剥離のときの力を、測定する。測定には、島津製作所の「オートグラフＡＧ−ＩＳ」が用いられる。引張り速度は、５０ｍｍ／ｍｉｎである。
【００７４】
ゴルフボール２の圧縮変形量ＣＤは、２．０ｍｍ以上３．０ｍｍ以下が好ましい。圧縮変形量ＣＤが２．０ｍｍ以上であるゴルフボール２は、打球感に優れる。この観点から、圧縮変形量ＣＤは２．１ｍｍ以上がより好ましく、２．２ｍｍ以上が特に好ましい。圧縮変形量ＣＤが３．０ｍｍ以下であるゴルフボール２は、反発性能に優れる。この観点から、圧縮変形量ＣＤは２．８ｍｍ以下がより好ましく、２．６ｍｍ以下が特に好ましい。
【００７５】
圧縮変形量の測定では、ゴルフボールが金属製の剛板の上に置かれる。この球体に向かって、金属製の円柱が降下する。この円柱の底面と剛板との間に挟まれた球体は、変形する。球体に９８Ｎの初荷重がかかった状態から１２７４Ｎの終荷重がかかった状態までの円柱の移動距離が、測定される。
【００７６】
センターと、樹脂組成物からなりセンターを覆う包囲層と、樹脂組成物からなり包囲層を覆う中間層と、樹脂組成物からなり中間層を覆うカバーとを有するゴルフボールにおいても、接着層は有効である。このゴルフボールでは、包囲層と中間層との間に接着層が存在してもよく、中間層とカバーとの間に接着層が存在してもよい。
【００７７】
第一層の材質と第二層の材質の好ましい組み合わせが、以下に示される。
（１）第一層の主成分：アイオノマー樹脂
第二層の主成分：ポリウレタン
（２）第一層の主成分：ポリウレタン
第二層の主成分：アイオノマー樹脂
（３）第一層の主成分：アイオノマー樹脂
第二層の主成分：スチレンブロック含有熱可塑性エラストマー
（４）第一層の主成分：スチレンブロック含有熱可塑性エラストマー
第二層の主成分：アイオノマー樹脂
（５）第一層の主成分：アイオノマー樹脂
第二層の主成分：ポリアミド
（６）第一層の主成分：ポリアミド
第二層の主成分：アイオノマー樹脂
（７）第一層の主成分：ポリウレタン
第二層の主成分：スチレンブロック含有熱可塑性エラストマー
（８）第一層の主成分：スチレンブロック含有熱可塑性エラストマー
第二層の主成分：ポリウレタン
（９）第一層の主成分：ポリウレタン
第二層の主成分：ポリアミド
（１０）第一層の主成分：ポリアミド
第二層の主成分：ポリウレタン
（１１）第一層の主成分：スチレンブロック含有熱可塑性エラストマー
第二層の主成分：ポリアミド
（１２）第一層の主成分：ポリアミド
第二層の主成分：スチレンブロック含有熱可塑性エラストマー
【実施例】
【００７８】
以下、実施例によって本発明の効果が明らかにされるが、この実施例の記載に基づいて本発明が限定的に解釈されるべきではない。
【００７９】
［実施例１］
１００質量部のポリブタジエン（ＪＳＲ社の商品名「ＢＲ−７３０」）、３７．０質量部のアクリル酸亜鉛、５質量部の酸化亜鉛、適量の硫酸バリウム、０．５質量部のジフェニルジスルフィド（住友精化社）及び０．８質量部のジクミルパーオキサイド（日油社）を混練し、ゴム組成物を得た。このゴム組成物を共に半球状キャビティを備えた上型及び下型からなる金型に投入し、１７０℃の温度下で２０分間加熱して、直径が３９．７ｍｍであるセンターを得た。ゴルフボールの質量が４５．６ｇとなるように、硫酸バリウムの量を調整した。
【００８０】
二軸押出機で、下記表２に示されるタイプ（Ａ）の樹脂組成物を調製した。この樹脂組成物を射出成形法にてセンターの周りに被覆し、中間層を得た。この中間層の厚みＴｍは１．０ｍｍであった。
【００８１】
下記表３に示される接着剤（ａ）を調製した。この接着剤を中間層の表面にスプレーガンで塗布し、２３℃雰囲気下で１２時間保持して、接着層を得た。この接着層の厚みは、０．００３ｍｍであった。
【００８２】
二軸押出機で、下記表２に示されるタイプ（Ｂ）の樹脂組成物を調製した。この樹脂組成物から、圧縮成形法にて、ハーフシェルを得た。このハーフシェル２枚で、センター、中間層及び接着層からなる球体を被覆し、共に半球状キャビティを備えた上型及び下型からなる金型に投入して、圧縮成形法にてカバーを得た。カバーの厚みＴｃは、０．５ｍｍであった。このカバーの周りにペイント層を形成して、実施例１のゴルフボールを得た。
【００８３】
［実施例２から６及び比較例１から７］
実施例１と同様の製造方法で、下記の表４から６に示される仕様を備えたゴルフボールを得た。
【００８４】
［ドライバーでのショット］
ツルテンパー社のスイングマシンに、メタルヘッドを備えたドライバー（Ｗ＃１）を装着した。ヘッド速度が４５ｍ／ｓｅｃである条件で、ゴルフボールを打撃した。打撃直後のスピン速度と、飛距離（発射地点から静止地点までの距離）とを測定した。１０回の測定の平均値が、下記の表４から６に示されている。
【００８５】
［サンドウエッジでのショット］
上記スイングマシンに、サンドウエッジ（ＳＷ）を装着した。ヘッド速度が２１ｍ／ｓｅｃである条件で、ゴルフボールを打撃した。打撃直後のスピン速度を測定した。１０回の測定の平均値が、下記の表４から６に示されている。
【００８６】
［初速の測定］
ゴルフボールを、２３℃の環境下に保持した。上記スイングマシンに、メタルヘッドを備えたドライバーを装着した。ヘッド速度が４５ｍ／ｓｅｃである条件で、ゴルフボールを繰り返し打撃した。１０回目の打撃時に、ボールの速度を測定した。この結果が、指数として、下記の表４から６に示されている。
【００８７】
［破壊テスト耐久性の評価］
ゴルフボールを、２３℃の環境下に保持した。上記スイングマシンに、メタルヘッドを備えたドライバーを装着した。ヘッド速度が４５ｍ／ｓｅｃである条件で、ゴルフボールを繰り返し打撃して、破壊させた。破壊するまでの打撃回数が、指数として、下記の表４から６に示されている。
【００８８】
【表１】
0005762140.tif 000002
【００８９】
【表２】
0005762140.tif 000003
【００９０】
【表３】
0005762140.tif 000004
【００９１】
上記表３において、接着剤（ａ）から（ｅ）には、神東塗料社の水系エポキシ接着剤の主剤（エポキシ当量：１４０５ｇ／ｅｑ）を用いた。接着剤（ｆ）には、神東塗料社の有機溶剤系エポキシ接着剤の主剤（エポキシ当量：１６３３ｇ／ｅｑ）を用いた。硬化剤の詳細は、以下の通りである。
接着剤（ａ）：神東塗料社の水系アミン硬化剤（活性水素当量：３４８ｇ／ｅｑ）
接着剤（ｂ）：神東塗料社の水系アミン硬化剤（活性水素当量：１１５ｇ／ｅｑ）
接着剤（ｃ）：神東塗料社の水系アミン硬化剤（活性水素当量：５３６ｇ／ｅｑ）
接着剤（ｄ）：神東塗料社の水系アミン硬化剤（活性水素当量：８９ｇ／ｅｑ）
接着剤（ｅ）：神東塗料社の水系アミン硬化剤（活性水素当量：８１０ｇ／ｅｑ）
接着剤（ｆ）：神東塗料社の有機溶剤系アミン硬化剤（活性水素当量：１３４５ｇ／ｅ                ｑ）
【００９２】
上記表３示された接着剤（ａ）から（ｆ）の他に、下記の接着剤（ｇ）及び（ｈ）を調製した。
【００９３】
［接着剤（ｇ）］
１００質量部のカルボキシル基含有ポリウレタン水溶液と、１０質量部のポリカルボジイミド水分散液との混合物
カルボキシル基含有ポリウレタン水溶液：三井武田ケミカル社の商品名「W-615」
ポリカルボジイミド水分散液：三井武田ケミカル社の商品名「カルボジライトE-03A」
【００９４】
［接着剤（ｈ）］
主剤：ポリエーテルポリオールとポリエステルポリオールとの混合物
水酸基価：８２ｍｇＫＯＨ／ｇ
硬化剤：ヘキサメチレンジイソシアネート
当量比：ＮＣＯ／ＯＨ＝１．２／１．０
【００９５】
【表４】
0005762140.tif 000005
【００９６】
【表５】
0005762140.tif 000006
【００９７】
【表６】
0005762140.tif 000007
【００９８】
表４から６から明らかなように、実施例のゴルフボールは諸性能に優れている。この評価結果から、本発明の優位性は明らかである。
【産業上の利用可能性】
【００９９】
本発明に係るゴルフボールは、ゴルフ競技での使用や、ドライビングレンジにおけるプラクティスに適している。
【符号の説明】
【０１００】
２・・・ゴルフボール
４・・・コア
６・・・接着層
８・・・カバー
１０・・・センター
１２・・・中間層
１４・・・ディンプル
１６・・・ランド
【図１】
0005762140.tif 000008